ФИЛЬТРОВАЛЬНАЯ ТКАНЬ
FILTER FABRIC

Изобретение относится к техническим тканям, предназначенным для очистки газов, преимущественно воздуха, которые могут быть использованы в промышленных очистительных установках, применяемых, в частности, в местах с высокой степенью загрязненности газовой среды взвешенными частицами, а также для изготовления рукавных фильтров, предназначенных для очистки технологических газов и промышленного воздуха.
Фильтрация запыленных промышленных газов и аспирационного воздуха в тканевых фильтрах является современным техническим решением для достижения эффективного пылеулавливания при относительно умеренных капитальных и эксплуатационных затратах.
Развитие техники фильтрации направлено в основном по двум путям: создание способов регенерации для фильтровальных материалов, позволяющих работать при повышенной скорости с сохранением эффективности пылеулавливания, и разработка новых видов фильтровальных материалов, позволяющих снизить гидравлическое сопротивление, повысить производительность аппаратов по газу и увеличить срок службы фильтровальных элементов.
Известна фильтрованная ткань, выполненная из основных и уточных нитей, представляющих собой крученую полиэфирную пряжу одинаковой линейной плотности. Эта ткань предназначена для очистки технологических газов и промышленного воздуха (ГОСТ 20714-75. Издательство стандартов. - 1987).
Недостатком этой ткани является быстрое разрушение под воздействием агрессивных сред при повышенной температуре, т.е. небольшой срок службы.
Известна фильтровальная ткань, выполненная саржевым переплетением основных термостойких комплексных нитей и уточных термостойких нитей, представляющих собой крученую полиэфирную пряжу одинаковой линейной плотности (RU 95110242 А1, 27.11.96, RU 95110241 А1, 27.05.97).
Данные ткани предназначены для фильтрации газов, однако не обеспечивают тонкой очистки технологических газов и промышленного воздуха.
Известна ткань саржевого переплетения из смеси термостойкого синтетического волокна и окисленного полиакрилонитрильного волокна, в которой в качестве термостойкого синтетического волокна используют, по меньшей мере, один вид волокон из следующих полимеров: метаарамид, параарамид, метапараарамид с бензимидазольными циклами в основной цепи, метаарамидоимид, полипарафенилен-1,3,4-оксадиазол (RU 2310701 С1, 20.11.2007).
Изготовление данной ткани представляет весьма трудоемкий многоступенчатый процесс, изготовленная ткань используется в основном для производства защитной одежды.
2
Наиболее близкой к заявляемому изобретению является ткань, выполненная переплетением основных и уточных нитей, отличающаяся тем, что основные и уточные нити выполнены из арселоновой крученой пряжи линейной плотности 18,5×2-29,0×2 текс, при этом плотности нитей в ткани на 10 см 260-400 по основе и 200-250 по утку, поверхностная плотность - 250-330 г/м(RU 17540 U1, 23.10.2000).
Недостатками данной ткани являются низкая разрывная нагрузка, значительные удлинения ткани по основе при эксплуатации в газовой среде с температурой 250°С, старение арселонового волокна и истирание ткани.
Технический результат настоящего изобретения состоит в создании фильтровальной ткани, обладающей минимальной вытяжкой при эксплуатации, уменьшением истираемости и увеличенными разрывными нагрузками при минимальном использовании дорогостоящего арамидного сырья.
3
2
Для достижения технического результата предлагается фильтровальная ткань саржевого переплетения из основных и уточных нитей, характеризующаяся тем, что в качестве нитей обеих систем используется комбинированная пряжа из арселона-С и параамида марки Русар-Р, причем плотность ткани по основе и утку составляет 324 и 172 нитей на 10 см соответственное воздухопроницаемость составляет 100 дм/мс.
Ткань вырабатывается на предприятиях текстильной отрасли, перерабатывающих химические и синтетические волокна без перестройки технологического процесса.
Сравнительные характеристики заявляемой фильтровальной ткани по сравнению с прототипом представлены данными табл.1.
Как видно из представленных данных табл.1, при одинаковой поверхностной плотности заявляемая фильтровальная ткань обладает увеличением разрывных нагрузок по основе, что повышает ее прочность на истирание, уменьшением относительного удлинения при разрыве по утку и большей воздухопроницаемостью.
Использование данного изобретения расширяет ассортимент тканей, используемых в виде рукавных фильтров для очистки технологических газов и промышленного воздуха.
Применение в составе ткани наряду с арамидным волокном марки Русар-Р арселонового волокна позволяет снизить стоимость ткани за счет минимального использования арамидного сырья, поскольку арамидные волокна текстильного назначения, производимые в промышленном масштабе в количестве нескольких десятков тысяч тонн в год, являются весьма дорогими материалами.
Таблица 1
Наименование показателя
Прототип
Заявляемая ткань
l.
Состав сырья
Арселон-C 100%
Арселон-С + Параамид марки Русар-Р
2.
Ширина ткани, см
160±2,0
160±2,0
3.
Поверхностная плотность, г/м<sup>2</sup>
358±12
360±12
4.
Плотность (нитей на 10 см)
основа
330
324
уток
166
172
5.
Разрывная нагрузка (полоска 25×200), Н
основа
1929
2053,6
уток
949
2344,6
6.
Удлинение при разрыве, %
основа
79
88
уток
50,5
15,5
7.
Воздухопроницаемость, дм<sup>3</sup>/м<sup>2</sup>с, не менее
84
100